(57)【特許請求の範囲】
【請求項１】
基材の一方の面に背面層を形成する熱転写シートの製造方法において、
前記背面層を、
ポリビニルブチラール樹脂及びポリビニルアセタール樹脂の何れか一方又は双方が有する水酸基と、イソシアネート系硬化剤が有するイソシアネート基とのモル当量比（―ＮＣＯ／−ＯＨ）が０．１以上０．３未満となるように、
（Ａ)前記ポリビニルブチラール樹脂及びポリビニルアセタール樹脂の何れか一方又は双方と、（Ｂ）前記イソシアネート系硬化剤と、（Ｃ）滑剤成分と、
を含有する背面層用塗工液を用いて形成し、
前記背面層用塗工液は、前記（Ｃ）滑剤成分として、ステアリン酸亜鉛、ステアリルリン酸亜鉛、及びポリエチレンワックスを含有していることを特徴とする熱転写シートの製造方法。
【請求項２】
基材の一方の面に背面層を備える熱転写シートであって、
前記背面層は、ポリビニルブチラール樹脂及びポリビニルアセタール樹脂の何れか一方又は双方をイソシアネート系硬化剤によって硬化せしめた硬化型樹脂と、滑剤成分を含有し、
前記ポリビニルブチラール樹脂及びポリビニルアセタール樹脂の何れか一方又は双方が有する水酸基と、前記イソシアネート系硬化剤が有するイソシアネート基とのモル当量比（―ＮＣＯ／−ＯＨ）が０．１以上０．３未満であり、
前記背面層は、前記滑剤成分として、ステアリン酸亜鉛、ステアリルリン酸亜鉛、及びポリエチレンワックスを含有していることを特徴とする熱転写シート。
【発明の詳細な説明】
【技術分野】
【０００１】
本発明は、熱転写シートの製造方法、及び熱転写シートに関し、さらに詳しくは、サーマルヘッド走査時における滑剤成分の働きを向上させつつ耐熱性を維持することのできる背面層を備えた熱転写シートの製造方法、及び熱転写シートに関する。
【背景技術】
【０００２】
従来、昇華性染料を適当なバインダーで担持した色材層をポリエステルフィルム等の基材の一方面に設けた熱転写シートと、被転写体とを重ね合わせ、基材の他方面側と、サーマルヘッドとを接触させながらサーマルヘッドによる加熱処理を行うことで、昇華染料を被転写体に転写する昇華転写方式が知られている。この、昇華転写方式によれば、熱転写シートに印加するエネルギー量によってドット単位で昇華性染料の移行量を制御出来るため濃度階調が可能であることから、画像が非常に鮮明であり、且つ透明性、中間調の色再現性、階調性に優れフルカラー写真画像に匹敵する高品質画像の形成が可能である。
【０００３】
ところで、熱転写シートにおいては、基材にサーマルヘッドを直接的に接触させて印画を行うと、基材とサーマルヘッド間に生じる摩擦力により、走査時にスティッキングが発生し、印画不良となってしまう場合がある。また、印画時の熱によって基材がサーマルヘッドに融着し、熱転写シートの走行を妨げ、スティッキングを発生させるばかりか、著しい場合はシート破断を引き起こすことがある。したがって、熱転写シートの分野においては、基材の他方面に、耐熱性の向上や滑性付与による走行安定性を目的として背面層を設けることが通常行われている。
【０００４】
上述した背面層として、例えば、特許文献１には、シリコーン変性ウレタン樹脂、シリコーン変性アクリル樹脂と、ポリイソシアネート硬化剤を適宜の溶剤に溶解、分散した塗工液を基材上に塗布、乾燥することによって形成したものが開示されている。また、特許文献２には、水酸基等の反応性基を有しているバインダー樹脂と、ポリイソシアネートを併用して、基材上に架橋構造の背面層を形成した熱転写シートが開示されている。特許文献１、２に開示がされている背面層は、バインダー樹脂を硬化剤によって硬化せしめることで背面層に耐熱性を付与するものである。また、これらの特許文献には、背面層に滑り性を付与するためにリン酸エステル、シリコーンオイル、ステアリン酸亜鉛などの滑剤成分を含有させることが好ましい点について開示がされている。
【０００５】
また、従来より、耐熱性の向上や、サーマルヘッドに付着する背面層のカスの発生の抑制効果の点からは、背面層はできるだけ架橋密度の高いものを使用することが望ましいとされており、背面層の架橋密度を高くすることについての種々の研究がなされている。
【先行技術文献】
【特許文献】
【０００６】
【特許文献１】特開平９−１１６４７号公報
【特許文献２】特開平６−９９６７０号公報
【発明の概要】
【発明が解決しようとする課題】
【０００７】
しかしながら、背面層の架橋密度を高くしていった場合には、サーマルヘッド走査時、すなわち熱転写時に背面層に含まれる滑剤成分が背面層の表面にブリードしにくくなり、滑剤成分の働きを十分に発揮させることが困難となる。滑剤成分の働きを十分に発揮できない場合には、サーマルヘッド走査時における滑り性が不十分となり、印画シワや、印画不良を引き起こす要因となる。また、背面層の架橋密度を高めるためには、背面層を形成するに際し、背面層用塗工液中に硬化剤を多く含有させる必要があるが、硬化剤を多く含有させた場合には、硬化反応を完了させるために、エージング工程が必要となってしまう。
【０００８】
とはいえ、上述したように耐熱性や、サーマルヘッドに付着するカスの発生を防止するためには、背面層の架橋密度を高めるしかなく、耐熱性や削りカスの発生防止と、滑り性との関係を両立させることは困難であるのが現状である。
【０００９】
本発明はこのような状況に鑑みてなされたものであり、サーマルヘッド走査時における滑剤成分の働きを向上させつつ耐熱性を維持することのできる背面層を備えた熱転写シートの製造方法、及び滑剤成分の働きを向上させつつ耐熱性を維持することのできる背面層を備えた熱転写シートを提供することを主たる課題とする。
【課題を解決するための手段】
【００１０】
上記課題を解決するための本発明は、基材の一方の面に背面層を形成する熱転写シートの製造方法において、前記背面層を、ポリビニルブチラール樹脂及びポリビニルアセタール樹脂の何れか一方又は双方が有する水酸基と、イソシアネート系硬化剤が有するイソシアネート基とのモル当量比（―ＮＣＯ／−ＯＨ）が０．１以上０．３未満となるように、（Ａ)前記ポリビニルブチラール樹脂及びポリビニルアセタール樹脂の何れか一方又は双方と、（Ｂ）前記イソシアネート系硬化剤と、（Ｃ）滑剤成分と、を含有する背面層用塗工液を用いて形成し、前記背面層用塗工液は、前記（Ｃ）滑剤成分として、ステアリン酸亜鉛、ステアリルリン酸亜鉛、及びポリエチレンワックスを含有していることを特徴とする。また、一実施形態の発明は、基材の一方の面に背面層を形成する熱転写シートの製造方法であって、前記背面層を、ポリビニルブチラール樹脂及びポリビニルアセタール樹脂の何れか一方又は双方が有する水酸基と、イソシアネート系硬化剤が有するイソシアネート基とのモル当量比（―ＮＣＯ／−ＯＨ）が０．１以上０．３未満となるように、（Ａ)前記ポリビニルブチラール樹脂及びポリビニルアセタール樹脂の何れか一方又は双方と、（Ｂ）前記イソシアネート系硬化剤と、（Ｃ）滑剤成分と、を含有する背面層用塗工液を用いて形成することを特徴とする。
【００１１】
また、上記課題を解決するための本発明は、基材の一方の面に背面層を備える熱転写シートであって、前記背面層は、ポリビニルブチラール樹脂及びポリビニルアセタール樹脂の何れか一方又は双方をイソシアネート系硬化剤によって硬化せしめた硬化型樹脂と、滑剤成分を含有し、前記ポリビニルブチラール樹脂及びポリビニルアセタール樹脂の何れか一方又は双方が有する水酸基と、前記イソシアネート系硬化剤が有するイソシアネート基とのモル当量比（―ＮＣＯ／−ＯＨ）が０．１以上０．３未満であり、前記背面層は、前記滑剤成分として、ステアリン酸亜鉛、ステアリルリン酸亜鉛、及びポリエチレンワックスを含有していることを特徴とする。また、一実施形態の発明は、基材の一方の面に背面層を備える熱転写シートであって、前記背面層は、ポリビニルブチラール樹脂及びポリビニルアセタール樹脂の何れか一方又は双方をイソシアネート系硬化剤によって硬化せしめた硬化型樹脂と、滑剤成分を含有し、前記ポリビニルブチラール樹脂及びポリビニルアセタール樹脂の何れか一方又は双方が有する水酸基と、前記イソシアネート系硬化剤が有するイソシアネート基とのモル当量比（―ＮＣＯ／−ＯＨ）が０．１以上０．３未満であることを特徴とする。
【発明の効果】
【００１２】
本発明の熱転写シートの製造方法によれば、サーマルヘッド走査時における滑剤成分の働きを向上させつつ耐熱性を維持することのできる背面層を備えた熱転写シートを、エージング工程を経ることなく製造することができる。また、本発明の熱転写シートによれば、滑剤成分の働きを阻害することなく耐熱性を維持することのできる背面層を備えた熱転写シートを提供することができる。
【図面の簡単な説明】
【００１３】
【図１】本発明の熱転写シートの一例を示す概略断面図である。
【図２】本発明の熱転写シートの一例を示す概略断面図である。
【発明を実施するための形態】
【００１４】
以下に本発明の熱転写シートの製造方法、及び熱転写シートについて具体的に説明する。本発明の熱転写シートの製造方法は、基材の一方の面に背面層を形成する工程を有する熱転写シートの製造方法であって、背面層を、ポリビニルブチラール樹脂及びポリビニルアセタール樹脂の何れか一方又は双方が有する水酸基と、イソシアネート系硬化剤が有するイソシアネート基とのモル当量比（―ＮＣＯ／−ＯＨ）が０．１以上０．３未満となるように、（Ａ)前記ポリビニルブチラール樹脂及びポリビニルアセタール樹脂の何れか一方又は双方と、（Ｂ）前記イソシアネート系硬化剤と、（Ｃ）滑剤成分と、を含有する背面層用塗工液を用いて形成することを特徴とする。
【００１５】
また、本発明の熱転写シートは、図１、図２に示すように基材１の一方の面に背面層５を備える熱転写シート１０であって、背面層５は、ポリビニルブチラール樹脂及びポリビニルアセタール樹脂の何れか一方又は双方をイソシアネート系硬化剤によって硬化せしめた硬化型樹脂と、滑剤成分を含有し、前記ポリビニルブチラール樹脂及びポリビニルアセタール樹脂の何れか一方又は双方が有する水酸基と、前記イソシアネート系硬化剤が有するイソシアネート基とのモル当量比（―ＮＣＯ／−ＯＨ）が０．１以上０．３未満であることを特徴とする。なお、図１では、基材１の他方の面に転写性保護層３が設けられており、図２では、基材１の他方の面に色材層４が設けられている。なお、図中に示される離型層２は本発明の熱転写シート１０における任意の構成であり、また、基材１の他方面の面には転写性保護層３、色材層４の何れか一方又は双方が設けられていればよい。
【００１６】
（基材）
本発明の製造方法、及び本発明の熱転写シートに用いられる基材の材料については特に限定されないが、サーマルヘッドにより加えられる熱に耐え、取り扱い上支障のない機械的特性を有することが望ましい。このような基材として、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。また、基材の厚さは、その強度及び耐熱性が適切になるように材料に応じて適宜設定することができ、２．５〜１００μｍ程度が一般的で、好ましくは１〜１０μｍである。
【００１７】
（背面層）
本発明の製造方法において、背面層は、ポリビニルブチラール樹脂及びポリビニルアセタール樹脂の何れか一方又は双方が有する水酸基と、イソシアネート系硬化剤が有するイソシアネート基とのモル当量比（―ＮＣＯ／−ＯＨ）が０．１以上０．３未満となるように、（Ａ)ポリビニルブチラール樹脂及びポリビニルアセタール樹脂の何れか一方又は双方と、（Ｂ）イソシアネート系硬化剤と、（Ｃ）滑剤成分と、を含有する背面層用塗工液を、基材上に塗布・乾燥することで形成される。以下、背面層用塗工液に含有される各成分について具体的に説明する。
【００１８】
（Ａ；ポリビニルブチラール樹脂及びポリビニルアセタール樹脂）
背面層用塗工液に含有されるバインダー樹脂であるポリビニルブチラール樹脂及びポリビニルアセタール樹脂は、水酸基価が９質量％以上２５質量％以下であることが好ましい。当該範囲内とすることで、耐熱性をさらに向上させることができるとともに、背面層用塗工液の調製に用いられる酢酸エチルやトルエン等の溶剤に容易に溶解させることができる。このような水酸基価のポリビニルアセタール樹脂としては、積水化学株式会社製のエスレックＢＸ−Ｌ、ＢＸ−１、ＢＸ−５、ＫＳ−１、ＫＳ−３、ＫＳ−５、ＫＳー１０等が挙げられる。また、このようなポリビニルブチラール樹脂としては、エスレックＢＭ−５、ＢＭ−Ｓ、ＢＨ−３、ＢＨ−Ｓ等が挙げられる。なお、本明細書中、「水酸基価」とは、樹脂ポリマー中の、水酸基を有するモノマー成分の割合を意味するものであり、樹脂ポリマー全体の質量に対する水酸基を有するモノマー成分の質量の割合（質量％）として算出される値である。
【００１９】
また、背面層用塗工液中には、本発明の趣旨を妨げない範囲で、他のバインダー樹脂を添加することができる。他のバインダー樹脂としては、例えば、アクリル樹脂、ポリエステル樹脂、スチレン−マレイン酸共重合体、ポリイミド樹脂、ポリアミド樹脂、ポリアミドイミド樹脂、セルロースアセテートプロピオネート、セルロースアセテートブチレート、酢酸セルロース、フッ化ビニリデン樹脂、ナイロン、ポリビニルカルバゾール、塩化ゴム、環化ゴム及びポリビニルアルコールが挙げられる。
【００２０】
（Ｂ；イソシアネート系硬化剤）
背面層用塗工液に含有されるイソシアネート系硬化剤は、上記したポリビニルブチラール樹脂、ポリビニルアセタール樹脂を、その水酸基を利用して架橋させ、背面層の塗膜強度または耐熱性を向上させるものである。イソシアネート系硬化剤としてはポリイソシアネート樹脂を好ましく使用することができる。ポリイソシアネート樹脂としては、従来種々のものが知られているが、そのうち芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン、１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。
【００２１】
背面層用塗工液中において、イソシアネート系硬化剤は、上記で説明した（Ａ）ポリビニルブチラール樹脂及びポリビニルアセタール樹脂の何れか一方又は双方が有する水酸基と、（Ｂ）イソシアネート系硬化剤が有するイソシアネート基とのモル当量比（―ＮＣＯ／−ＯＨ）が０．１以上０．３未満となるように添加される。
【００２２】
本発明では、バインダー樹脂であるポリビニルブチラール樹脂及びポリビニルアセタール樹脂の何れか一方又は双方と、イソシアネート系硬化剤が上記のモル当量比で含まれる背面層用塗工液を用いて背面層を形成することで、背面層の架橋密度を調整している。これにより、形成される背面層に、以下の（ｉ）〜（ｉｖ）の効果が付与される。
【００２３】
（ｉ）本発明の製造方法で形成された背面層によれば、サーマルヘッド走査時に背面層に含まれる滑剤成分が背面層の表面にブリードしやすくなる。これにより滑剤成分の働きが活性化され、背面層に優れた滑り性を付与することができる。
【００２４】
（ｉｉ）上記のバインダー樹脂をイソシアネート系硬化剤によって硬化せしめることで背面層に使用上問題のない耐熱性を付与することができる。これにより、背面層とサーマルヘッドとの熱融着を防止できる。また、背面層に含有される滑剤成分の脱落を防止できる。
【００２５】
（ｉｉｉ）上記モル当量比とすることで背面層の形成直後において背面層中に含有される未反応のイソシアネート系硬化剤を低減させることができ、未反応のイソシアネート系硬化剤とサーマルヘッドとの間で生じうる熱融着を防止することができる。
【００２６】
（ｉｖ）上記モル当量比とすることで、短時間で、バインダー樹脂であるポリビニルブチラール樹脂及び／又はポリビニルアセタール樹脂をイソシアネート系硬化剤によって硬化することができ、背面層の形成後の乾燥工程以外に別途の加熱工程を設ける事無く、インライン工程で熱転写シートを製造することが可能となる。
【００２７】
なお、モル当量比が０．３以上である場合には、架橋密度が高くなり、滑剤成分を背面層の表面に十分にブリードさせることができず、滑り性を向上させることができなくなる。また、未反応のイソシアネート基の存在によって背面層とサーマルヘッドとの間で熱融着を引き起こす虞が生じうる。またさらに、短時間でバインダー樹脂を硬化させることができず、インラインで熱転写シートを製造することが困難となる。一方、モル当量比が０．１未満の場合には、架橋密度が低くなり、背面層に必要な耐熱性を付与することができず、背面層とサーマルヘッドとの間で熱融着を引き起こす虞が生じうる。また、サーマルヘッドによって背面層が削られサーマルヘッドに削りカスが付着してしまう虞や、滑剤成分が脱落する虞が生じうる。
【００２８】
上記モル当量比とする具体的なイソシアネート系硬化剤の添加量について特に限定はなく、バインダー樹脂であるポリビニルブチラール樹脂やポリビニルアセタール樹脂の分子量や、その水酸基に応じて適宜設定することができる。
【００２９】
（Ｃ；滑剤成分）
背面層用塗工液中には滑剤成分が含有される。滑剤成分は背面層の滑り性を向上させる機能を有するものである。
【００３０】
滑剤成分について特に限定はなく、従来公知のものを使用することができる。例えば、金属石鹸、リン酸エステル、ポリエチレンワックス、タルク、シリコーン樹脂微粒子等を好ましい滑剤成分として例示することができる。これらの滑剤成分を背面層用塗工液中に添加することで、形成される背面層の表面からこれらの滑剤成分の表面の一部分を突出させることができ、滑り性の向上のほか、背面層にサーマルヘッドに付着したカスの掻き取り効果を付与することができる。
【００３１】
金属石鹸としては、アルキルリン酸エステルン多価金属塩や、アルキルカルボン酸等の金属塩等を挙げることができる。これらの金属塩の中でも、ステアリン酸亜鉛や、ステアリルリン酸亜鉛等を好ましく使用することができる。
【００３２】
ポリエチレンワックスとしては、密度が０．９４〜０．９７のポリエチレンワックス粒子、例えば、ポリエチレンワックスを微粉末化したものを好適に使用できる。ポリエチレンワックスとしては、高密度または低密度ポリエチレンワックスがあり、低密度ポリエチレンは構造上、エチレン重合体で分岐が存在しているものが多く含まれ、これに対し、高密度ポリエチレンは比較的、ポリエチレンの直鎖状構造を主体に構成されているものである。
【００３３】
ポリエチレンワックスは、その粒子径が、１μｍ以上１５μｍ以下のものを好適に用いることができる。ポリエチレンワックス粒子の形状は、球状、角状、柱状、針状、板状、不定形状等をとることができる。
【００３４】
ポリエチレンワックス粒子は、背面層用塗工液の固形分総量に対し、０．５〜８質量％の割合で含有させることが好ましい。含有量を上記範囲内とすることで、形成される背面層に特に優れた滑性を付与することができる。ポリエチレンワックスの融点は、１１０〜１４０℃であることが好ましい。
【００３５】
タルクとしては、その粒子径が、１μｍ以上１５μｍ以下のものを好適に用いることができる。タルクの形状は、球状、角状、柱状、針状、板状、不定形状等をとることができる。
【００３６】
タルクは、背面層用塗工液の固形分総量に対し、０．５〜８質量％の割合で含有させることが好ましい。含有量を上記範囲内とすることで、形成される背面層に特に優れた滑性を付与することができる。なお、ポリエチレンワックスと併せて使用する場合には、ポリエチレンワックスとタルクの合計質量が上記範囲内であることが好ましい。
【００３７】
また、これ以外に、背面層用塗工液中に背面層の滑性の補助的な調整のために、無機または有機の微粒子、もしくはシリコーンオイルを添加してもよい。無機微粒子としては、例えば、カオリン等の粘土鉱物、炭酸カルシウム、炭酸マグネシウム等の炭酸塩、水酸化アルミニウム、水酸化マグネシウム等の水酸化物、硫酸カルシウム等の硫酸塩、シリカ等の酸化物、グラファイト、硝石、窒化ホウ素等の無機微粒子が挙げられる。有機微粒子としては、アクリル樹脂、テフロン（登録商標）樹脂、シリコーン樹脂、ラウロイル樹脂、フェノール樹脂、アセタール樹脂、ポリスチレン樹脂、ナイロン樹脂等からなる有機樹脂微粒子、またはこれらを架橋剤と反応させた架橋樹脂微粒子等が挙げられる。
【００３８】
上記の無機または有機微粒子は、いずれも粒径として、平均粒径で０．５μｍ〜３μｍ程度が好ましく用いられる。また上記の無機または有機の微粒子は、背面層用塗工液に添加されるポリビニルアセタール樹脂、ポリビニルブチラール樹脂の何れか一方、又は双方の合計質量を１００質量部としたときに、５〜４０質量部の割合で使用することが望ましい。この範囲内とすることで、滑性を向上させることができ、形成される背面層の可撓性や塗膜強度を向上させることができる。
【００３９】
背面層用塗工液は、（Ａ）ポリビニルブチラール樹脂及びポリビニルアセタール樹脂の何れか一方又は双方、（Ｂ）イソシアネート系硬化剤、（Ｃ）滑剤成分を適当な溶媒に分散あるいは溶解することで調製される。塗工液の調製に用いられる溶媒としては、トルエン、メチルエチルケトン、アセトン、シクロヘキサノン、ジメチルホルムアミド等を挙げることができる。
【００４０】
背面層は、基材上、或いは基材上に任意の層を設ける場合には任意の層上に、上記で調整された背面層用塗工液を、グラビアコーター、ロールコーター、ワイヤーバー等の従来公知の塗工方法を用いて塗工し、これを乾燥することで形成される。
【００４１】
塗工量について特に限定はないが、本発明で形成される背面層に発揮される耐熱性や、後述する転写性保護層、或いは色材層へのサーマルヘッドからの熱伝達の点を考慮すると、乾燥時の厚みで０．２μｍ〜１．０μｍであることが好ましく、０．３μｍ〜０．６μｍであることが特に好ましい。加熱温度としては、（Ａ）バインダー樹脂と、（Ｂ）イソシアネート系硬化剤を反応させることができる温度であればよく、６０℃〜１００℃程度である。
【００４２】
なお、本発明の熱転写シート１０を構成する背面層５は、上記で説明した本発明の製造方法に従って製造された背面層をそのまま用いることができ、ここでの詳細な説明は省略する。
【００４３】
（プライマー層）
また、基材１と背面層５との間にプライマー層（図示しない）を設けることとしても良い。プライマー層は、基材と、背面層との密着性を向上させるために設けられる層であり、任意の層である。プライマー層として、例えばポリエステル樹脂、ポリウレタン樹脂、アクリル樹脂、ポリカーボネート樹脂、ポリビニルアルコール樹脂、塩化ビニル／酢酸ビニル共重合体、ポリビニルブチラール樹脂等が挙げられる。
【００４４】
また、本発明の熱転写シートの製造方法、及び熱転写シートは、基材１の一方の面に上記で説明した製造方法によって形成された背面層５が設けられている点に特徴を有し、したがって、基材１の他方の面に設けられる層について特に限定はなく、例えば、熱転写シートの分野において従来公知の転写性保護層や色材層等を設けることができる。
【００４５】
（転写性保護層）
図１に示す形態では、基材の背面層が設けられた面とは異なる面上（図１に示す場合には基材の上面）には基材から剥離可能な転写性保護層３が形成されている。転写性保護層３は印画物の耐久性を向上させるとともに、該転写性保護層３が転写された印画物に光沢感を付与するために設けられる。なお、転写性保護層３は本発明の熱転写シートにおける任意の構成である。
【００４６】
転写性保護層３を形成する材料は、透明性、光沢性を有する材料であれば特に限定されない。このような材料として、例えば、メタクリル酸エステル共重合体、塩化ビニル／酢酸ビニル共重合体、ポリエステル樹脂、ポリカーボネート樹脂、アクリル樹脂、紫外線吸収性樹脂、エポキシ樹脂、ポリスチレン樹脂、ポリウレタン樹脂、アクリルウレタン樹脂、これらの各樹脂をシリコーン変性させた樹脂、これらの各樹脂の混合物、電離放射線硬化性樹脂、紫外線吸収性樹脂等が挙げられる。
【００４７】
また、電離放射線硬化性樹脂を含有する転写性保護層３は、耐可塑剤性や耐擦過性が特に優れている点で転写性保護層３の材料として好適に用いることができる。電離放射線硬化性樹脂としては特に限定されることはなく、従来公知の電離放射線硬化性樹脂の中から適宜選択して用いることができ、例えば、ラジカル重合性のポリマー又はオリゴマーを電離放射線照射により架橋、硬化させ、必要に応じて光重合開始剤を添加し、電子線や紫外線によって重合架橋させたものを用いることができる。紫外線吸収性樹脂を含有する転写性保護層３は、印画物に耐光性を付与することに優れている。
【００４８】
紫外線吸収性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものが挙げられる。
【００４９】
転写性保護層３の厚さについても特に限定はないが、転写性保護層３の厚さが０．１μｍより薄い場合には、転写性保護層３が転写された印画物表面に耐久性を付与することが困難となる。このような点を考慮すると、転写性保護層３の厚さは、通常０．１〜１０μｍ程度、好ましくは０．５〜５．０μｍ程度である。
【００５０】
また、転写性保護層３には、被転写体との滑り性を向上させるためのシリコンフィラー、タルク、カオリン、マイカ、グラファイト、炭酸カルシウム、二硫化モリブデン、シリコーンゴムフィラー、ベンゾグアナミン樹脂、メラミン・ホルムアルデヒド縮合物等が含有されていてもよい。
【００５１】
転写性保護層３の形成方法としては、上記樹脂の１種または２種以上を適当な溶剤により、溶解または分散させて転写性保護層用塗工液を調製し、これを基材上にグラビア印刷法、スクリーン印刷法またはグラビア版を用いたリバースコーティング法等の従来公知の手段により塗布、乾燥して形成することができる。
【００５２】
（色材層）
図２に示す形態では、基材の背面層が設けられた面とは異なる面上（図１に示す場合には基材の上面）には色材層４が形成されている。
【００５３】
この色材層４は、本発明の熱転写シートが昇華型熱転写シートの場合には、昇華性の染料を含有する色材層であり、熱溶融型熱転写シートの場合には、着色剤を含む熱溶融組成物からなる熱溶融性のインクを含有する色材層となる。なお、昇華性の染料を含有する色材層と、着色剤を含む熱溶融組成物からなる熱溶融性のインクを含有する色材層とを連続した１枚の基材上に面順次に設けてもよい。以下、昇華型熱転写シートの場合を代表例として説明するが、本発明は、昇華型熱転写シートのみに限定されるものではない。
【００５４】
色材層の材料は、従来公知の染料を使用することができるが、印画材料として良好な特性を有するもの、例えば、十分な着色濃度を有し、光、熱、温度等により変退色しないものが好ましく、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。具体的には、ＭＳＲｅｄＧ（三井東圧化学社製）、Ｍａｃｒｏｌｅｘ  Ｒｅｄ Ｖｉｏｌｅｔ  Ｒ（バイエル社製）、ＣｅｒｅｓＲｅｄ  ７Ｂ（バイエル社製）、Ｓａｍａｒｏｎ  Ｒｅｄ  Ｆ３ＢＳ（三菱化学社製）等の赤色染料、ホロンブリリアントイエロー６ＧＬ（クラリアント社製）、ＰＴＹ−５２（三菱化成社製）、マクロレックスイエロー６Ｇ（バイエル社製）等の黄色染料、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）、Ｃ．Ｉ．ソルベントブルー２２等の青色染料が挙げられる。
【００５５】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。これらの中でも、セルロース系、ビニル系、アクリル系、ポリウレタン系、ポリエステル系等の樹脂が、耐熱性、染料の移行性等の点において好ましい。
【００５６】
色材層４の形成方法としては、上記染料及びバインダー樹脂に、必要に応じて離型剤、フィラー等の添加物を加え、トルエン、メチルエチルケトン、エタノール、イソプロピルアルコール、シクロヘキサン、ジメチルホルムアミド等の適当な有機溶剤に溶解させ、或いは、水に分散させ、得られた色材層用塗工液を、例えば、グラビア印刷法、グラビア版を用いたリバースロールコーティング法、ロールコーター、バーコーター等の形成手段により、基材シートの一方の面に塗布し、乾燥させることにより形成することができる。
【００５７】
（離型層）
図１に示すように基材１と転写性保護層３との間に離型層２を形成することとしてもよい。なお、離型層は本発明の熱転写シート１０における任意の層である。離型層２を形成する樹脂としては、従来公知の離型性樹脂であれば特に限定されることはなく、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また、離型層２は、１種の樹脂からなるものであってもよく、２種以上の樹脂からなるものであってもよい。また離型層２は、離型性樹脂に加えイソシアネート化合物等の架橋剤、錫系触媒、アルミニウム系触媒等の触媒を用いて形成することとしてもよい。なお、離型層２は、転写時に被転写体側へ移行してもよく、基材側に残ることとしてもよい。また離型層２の厚みは０．５〜５μｍ程度が一般的である。離型層２の形成方法としては、上記樹脂を適当な溶剤により、溶解または分散させて離型層用塗工液を調製し、これを基材上にグラビア印刷法、スクリーン印刷法またはグラビア版を用いたリバースコーティング法等の従来公知の手段により塗布、乾燥して形成することができる。
【００５８】
（ヒートシール層）
転写性保護層３上にヒートシール層を設けてもよい（図示しない）。ヒートシール層は、本発明の熱転写シート１０における任意の層であり転写性保護層３の被転写体に対する密着性を向上させるために設けられる。ヒートシール層を形成する材料については特に限定はなく、従来公知の感熱接着剤等を使用できるが、ガラス転移温度が５０〜１００℃の熱可塑性樹脂から形成することがより好ましく、例えば、アクリル樹脂、塩化ビニル−酢酸ビニル共重合体樹脂、エポキシ樹脂、ポリエステル樹脂、ポリカーボネート樹脂、ブチラール樹脂、ポリアミド樹脂、塩化ビニル樹脂などの如く熱接着性の良好な樹脂から、屈折率が１．５２〜１．５９程度のもので、また適当なガラス転移温度を有するものが好ましい。
【００５９】
ヒートシール層の形成方法について特に限定はないが、上記樹脂を、メチルエチルケトン、トルエン、イソプロピルアルコールなどの溶剤に、溶解あるいは分散して、また必要に応じて、紫外線吸収剤、酸化防止剤、蛍光増白剤、無機あるいは有機のフィラー成分、界面活性剤、離型剤等を添加し、塗布液を調製し、該塗布液を、従来公知のグラビアコート、グラビアリバースコートなどの方法で厚み０．５〜１０μｍになるように塗布および乾燥して形成することができる。
【００６０】
また、本発明の熱転写シートとして、基材上に、上記で説明した転写性保護層３と色材層４とを面順次に設けることもできる。
【００６１】
（被転写体）
上記熱転写シート１０の転写に使用可能な被転写体（熱転写受像シート）としては、例えば、普通紙、上質紙、トレーシングペーパー、プラスチックフィルム等の従来公知の材料を挙げることができ、その材料について特に限定されない。
【実施例】
【００６２】
次に実施例及び比較例を挙げて本発明を更に具体的に説明する。
（実施例１）
基材として厚さ５μｍのポリエチレンテレフタレートフィルムを用い、この上に、下記組成の背面層用塗工液１を乾燥時０．５ｇ／ｍ2になるように塗布し、背面層を形成した。次いで、前記基材の背面層を設けた側とは反対の面に、下記組成のイエロー染料層塗工液（Ｙ）、マゼンタ染料層塗工液（Ｍ）、およびシアン染料層塗工液（Ｃ）を、グラビア印刷機により、各層の乾燥塗布量が０．６ｇ／ｍ2になるように塗布、乾燥してこの順に面順次に繰返して形成し、実施例１の熱転写シートを得た。
【００６３】
＜背面層用塗工液１＞
モル当量比（―ＮＣＯ／−ＯＨ）；０．１１
・ポリビニルブチラール樹脂（水酸基価１９質量％）                      ５８．５部
（エスレックＢＭ−２  積水化学工業（株）製）
・ポリイソシアネート（ＮＣＯ＝１７．３質量％）                          ６．５部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００６４】
＜イエロー染料層用塗工液（Ｙ）＞
・分散染料（ディスパースイエロー２３１）                                ２．５部
・分散染料（下記化学式で示されるイエロー染料Ａ）                        ２．５部
・ポリビニルアセトアセタール樹脂                                        ４．５部
（ポリビニルアセトアセタール樹脂ＫＳ−５、積水化学工業（株）製）
・ポリエチレンワックス                                                  ０．１部
・メチルエチルケトン                                                  ４５．０部
・トルエン                                                            ４５．０部
【００６５】
【化１】
0005794082.tif 000002
【００６６】
＜マゼンタ染料層用塗工液（Ｍ）＞
・分散染料（ＭＳレッドＧ）                                              １．５部
・分散染料（マクロレックスレッドバイオレットＲ）                        ２．０部
ポリビニルアセトアセタール樹脂                                        ４．５部
（ＫＳ−５、積水化学工業（株）製）
・ポリエチレンワックス                                                  ０．１部
・メチルエチルケトン                                                  ４５．０部
・トルエン                                                            ４５．０部
【００６７】
＜シアン染料層用塗工液（Ｃ）＞
・分散染料（ソルベントブルー６３）                                      ２．５部
・分散染料（ディスパースブルー３５４）                                  ２．５部
ポリビニルアセトアセタール樹脂                                        ４．５部
（ＫＳ−５、積水化学工業（株）製）    ４．５部
・ポリエチレンワックス                                                  ０．１部
・メチルエチルケトン                                                  ４５．０部
・トルエン                                                            ４５．０部
【００６８】
（実施例２）
背面層用塗工液１を下記組成の背面層用塗工液２に変更した以外はすべて実施例１と同様にして実施例２の熱転写シートを得た。
【００６９】
＜背面層用塗工液２＞
モル当量比（―ＮＣＯ／−ＯＨ）；０．２１
・ポリビニルブチラール樹脂（水酸基価１９質量％）                      ５３．３部
（エスレックＢＭ−２  積水化学工業（株）製）
・ポリイソシアネート（ＮＣＯ＝１７．３質量％）                        １１．７部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００７０】
（実施例３）
背面層用塗工液１を下記組成の背面層用塗工液３に変更した以外はすべて実施例１と同様にして実施例３の熱転写シートを得た。
【００７１】
＜背面層用塗工液３＞
モル当量比（―ＮＣＯ／−ＯＨ）；０．２６
・ポリビニルブチラール樹脂（水酸基価１９質量％）                      ５１．０部
（エスレックＢＭ−２  積水化学工業（株）製）
・ポリイソシアネート（ＮＣＯ＝１７．３質量％）                        １４．０部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００７２】
（実施例４）
背面層用塗工液１を下記組成の背面層用塗工液４に変更した以外はすべて実施例１と同様にして実施例４の熱転写シートを得た。
【００７３】
＜背面層用塗工液４＞
モル当量比（―ＮＣＯ／−ＯＨ）；０．１０
・ポリビニルアセタール樹脂（水酸基価１２質量％）                      ６０．８部
（エスレックＫＳ−１  積水化学工業（株）製）
・ポリイソシアネート（ＮＣＯ＝１７．３質量％）                          ４．２部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００７４】
（実施例５）
背面層用塗工液１を下記組成の背面層用塗工液５に変更した以外はすべて実施例１と同様にして実施例５の熱転写シートを得た。
【００７５】
＜背面層用塗工液５＞
モル当量比（―ＮＣＯ／−ＯＨ）；０．２１
・ポリビニルアセタール樹脂（水酸基価１２質量％）                      ５７．０部
（エスレックＫＳ−１  積水化学工業（株）製）
・ポリイソシアネート（ＮＣＯ＝１７．３質量％）                          ８．０部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００７６】
（実施例６）
背面層用塗工液１を下記組成の背面層用塗工液６に変更した以外はすべて実施例１と同様にして実施例６の熱転写シートを得た。
【００７７】
＜背面層用塗工液６＞
モル当量比（―ＮＣＯ／−ＯＨ）；０．２６
・ポリビニルアセタール樹脂（水酸基価１２質量％）                      ５５．４部
（エスレックＫＳ−１  積水化学工業（株）製）
・ポリイソシアネート（ＮＣＯ＝１７．３質量％）                          ９．６部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００７８】
（実施例７）
背面層用塗工液１を下記組成の背面層用塗工液７に変更した以外はすべて実施例１と同様にして実施例７の熱転写シートを得た。
【００７９】
＜背面層用塗工液７＞
モル当量比（―ＮＣＯ／−ＯＨ）；０．１０
・ポリビニルアセタール樹脂（水酸基価１２質量％）                      ６０．８部
（エスレックＫＳ−１  積水化学工業（株）製）
・ポリイソシアネート（ＮＣＯ＝１７．３質量％）                          ４．２部
（バーノックＤ７５０  大日本インキ化学工業（株）製）
・ステアリルリン酸亜鉛                                                  ７．５部
（ＬＢＴ−１８３０精製  堺化学工業（株）製）
・ステアリン酸亜鉛                                                      ７．５部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・リン酸エステル                                                        ５．０部
（プライサーフＡ２０８Ｎ  第一製薬工業（株）製）
・メチルエチルケトン                                                    ２００部
・トルエン                                                              １００部
【００８０】
（比較例１）
背面層用塗工液１を下記組成の背面層用塗工液Ａに変更した以外はすべて実施例１と同様にして比較例１の熱転写シートを得た。
【００８１】
＜背面層用塗工液Ａ＞
モル当量比（―ＮＣＯ／−ＯＨ）；なし
・ポリビニルブチラール樹脂（水酸基価１９質量％）                      ６５．０部
（エスレックＢＭ−２  積水化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００８２】
（比較例２）
背面層用塗工液１を下記組成の背面層用塗工液Ｂに変更した以外はすべて実施例１と同様にして比較例２の熱転写シートを得た。
【００８３】
＜背面層用塗工液Ｂ＞
モル当量比（―ＮＣＯ／−ＯＨ）；１．０５
・ポリビニルブチラール樹脂（水酸基価１９質量％）                      ３１．０部
（エスレックＢＭ−２  積水化学工業（株）製）
・ポリイソシアネート（ＮＣＯ＝１７．３質量％）                        ３４．０部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００８４】
（比較例３）
背面層用塗工液１を下記組成の背面層用塗工液Ｃに変更した以外はすべて実施例１と同様にして比較例３の熱転写シートを得た。
【００８５】
＜背面層用塗工液Ｃ＞
モル当量比（―ＮＣＯ／−ＯＨ）；なし
・ポリビニルアセタール樹脂（水酸基価１２質量％）                      ６５．０部
（エスレックＫＳ−１  積水化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００８６】
（比較例４）
背面層用塗工液１を下記組成の背面層用塗工液Ｄに変更した以外はすべて実施例１と同様にして比較例４の熱転写シートを得た。
【００８７】
＜背面層用塗工液Ｄ＞
モル当量比（―ＮＣＯ／−ＯＨ）；１．０５
・ポリビニルアセタール樹脂（水酸基価１２質量％）                      ３８．４部
（エスレックＫＳ−１  積水化学工業（株）製）
・ポリイソシアネート（ＮＣＯ＝１７．３質量％）                        ２６．６部
（バーノックＤ７５０  大日本インキ化学工業（株）製）
・ステアリルリン酸亜鉛                                                １０.０部
（ＬＢＴ−１８３０精製  堺化学工業（株）製）
・ステアリン酸亜鉛                                                    １０.０部
（ＳＺ−ＰＦ  堺化学工業（株）製）
・フィラー                                                              ５．０部
（ＭＩＣＲＯ  ＡＣＥ  Ｐ−３  日本タルク工業（株）製）
・ポリエチレンワックス                                                １０.０部
（ポリワックス３０００  東洋アドレ（株）製）
・メチルエチルケトン                                                    ２００部
・トルエン                                                              １００部
【００８８】
（滑り性の評価）
滑り性の評価にあたり、実施例１〜７、及び比較例１〜４の熱転写シートを、三菱電機社製昇華型プリンタ（ＣＰ９８００Ｄ）用熱転写受像シートと組み合わせ、以下の印画条件にて、最高印画階調値のベタパターン（高濃度部）、及び１２８／２５５階調（グレー）のベタパターン（中間濃度部）の印画を行い、その時の動摩擦係数を測定し、以下の評価基準に基づいて滑り性の評価を行った。評価結果を表１に示す。なお、印画及び動摩擦係数の測定には、特開２００３−３００３３８号公報に記載されている摩擦力測定機能付熱転写プリンタを使用した。
【００８９】
「印画条件」
・サーマルヘッド；ヘッド抵抗値５０２０Ω、解像度３００ｄｐｉ（ｄｏｔｓ  ｐｅｒ  ｉｎｃｈ）（東芝ホクト電子社製）
・ライン速度；１ｍｓ／Ｌｉｎｅ、（用紙搬送方向の解像度は、３００ｌｐｉ（ｌｉｎｅ  ｐｅｒ  ｉｎｃｈ））
・パルスデューティ；９０％
・印加電力；３２Ｖ
・印圧；４０Ｎ
・印画画像；幅１６００ピクセル×長さ１０９０ピクセルのサイズで、階調０〜２５５のグラデーション画像（１ピクセルは、１ドットに相当）
【００９０】
「評価基準」
○・・・動摩擦係数が０．４未満
△・・・動摩擦係数が０．４以上０．５未満
×・・・動摩擦係数が０．５以上
【００９１】
（耐熱性の評価）
また、上記の条件で、階調値を５刻みに変更してベタパターンを印画し、シワやスティッキング、背面層のかき取られ等の不具合が発生するよりも１つ弱いエネルギーを最高印画階調値とし、各熱転写シートの耐熱性を評価した。なお、印画データの階調値は、２５５階調が１００％ベタに相当するものとし、印画時の階調値を２５５で割った割合が最大印加エネルギーに対するそのパターンの印加エネルギーである（例えば、印画時の階調値が２１０階調であれば、２１０／２５５＝０．８２３、即ち、８２％ベタということとなる）。従って、最高印画階調値が高いほど、高い印加エネルギーに耐えられる、すなわち耐熱性が高いといえる。
【００９２】
（印画カスの評価）
実施例１〜７、比較例１〜４の熱転写シートを、三菱電機社製昇華型プリンタ（ＣＰ９８００Ｄ）用熱転写受像シートと組み合わせ、上記印画条件にて０階調、１２８階調、２５５階調の印画を、印画メートル数４００ｍ、８００ｍ、及び１２００ｍでそれぞれ行った。このときのサーマルヘッドに付着する印画カスの状態を目視にて確認し、以下の評価基準に基づいて印画カスの評価を行った。評価結果を表２に示す。
【００９３】
「評価基準」
○・・・発熱体周辺部にカスが溜まらない
△・・・発熱体周辺部にカスが溜まっているが、印画物に濃淡ムラがない。
×・・・発熱体周辺部にカスが溜まっており、印画物に濃淡ムラが発生している。
なお、評価が○である場合には、印画物に色抜けが生じる虞が殆どなく良好な印画物を得ることができる。
【００９４】
（印画キズの評価）
実施例１〜７、及び比較例１〜４の熱転写シートを、三菱電機社製昇華型プリンタ（ＣＰ９８００Ｄ）用熱転写受像シートと組み合わせ、上記印画条件にて２５５階調の印画を、印画メートル数２０ｍで行った。なお、印画は、０℃環境下にて行った。印画後の印画物を目視にて確認し、以下の評価基準により印画キズの評価を行った。評価結果を表１に併せて示す。
【００９５】
「評価基準」
○・・・印画キズの発生がない。
△・・・印画キズの発生はあるが、増加傾向はない。
×・・・印画キズが発生し、印画枚数を重ねると印画キズの発生本数が増加する。
【００９６】
【表１】
0005794082.tif 000003
【符号の説明】
【００９７】
１…基材
２…離型層
３…転写性保護層
４…色材層
５…背面層
１０…熱転写シート
【図１】
0005794082.tif 000004
【図２】
0005794082.tif 000005